(57)【要約】【課題】精錬処理を効率よく行うことができ、また過去には例がない精錬処理条件をも求めることができる、精錬処理条件の決定方法、精錬設備の制御方法及び溶鉄の精錬処理方法を提供すること。【解決手段】溶鉄２に精錬ガス３を噴射して精錬処理を行う時の精錬処理条件を決定する方法であって、あらかじめ設定された精錬処理の初期条件及び終了条件をもとに精錬設備（例えば、転炉１）の内部（炉体１１の内部）の経時的な現象を数値解析で推定する解析工程と、数値解析の結果に基づいて、溶鉄２の精錬処理条件を決定する決定工程と、を備える。【選択図】図２
2019077932.tif 000002
【特許請求の範囲】
【請求項１】
溶鉄に精錬ガスを噴射して精錬処理を行う時の精錬処理条件を決定する方法であって、
あらかじめ設定された精錬処理の初期条件及び終了条件をもとに精錬設備の内部の経時的な現象を数値解析で推定する解析工程と、
前記数値解析の結果に基づいて、前記溶鉄の精錬処理条件を決定する決定工程と、
を備えることを特徴とする精錬処理条件の決定方法。
【請求項２】
前記解析工程では、複数の操業条件に基づいて設定される複数の計算条件で前記数値解析を行い、
前記決定工程では、複数の前記計算条件のうち、前記数値解析により得られる計算結果が前記終了条件に適合する前記計算条件を選択し、適合した前記計算条件に該当する前記操業条件を、前記精錬処理条件として決定することを特徴とする請求項１に記載の精錬処理条件の決定方法。
【請求項３】
前記解析工程では、少なくとも、前記溶鉄の自由界面の経時的な変化、スラグの自由界面の経時的な変化、前記溶鉄と前記精錬ガスとの化学反応、前記溶鉄内の化学反応、及び前記溶鉄と前記スラグとの化学反応、を推定することを特徴とする請求項１または２に記載の精錬処理条件の決定方法。
【請求項４】
請求項１〜３のいずれか１項に記載の精錬処理条件の決定方法により前記精錬処理条件を決定した後、前記精錬設備を制御し、前記精錬処理条件に従って前記溶鉄を精錬処理することを特徴とする精錬設備の制御方法。
【請求項５】
溶鉄に精錬ガスを噴射して精錬処理を行う精錬設備で前記溶鉄を精錬処理する際に、
請求項１〜３のいずれか１項に記載の精錬処理条件の決定方法により決定された精錬処理条件に従って、前記溶鉄を精錬処理することを特徴とする溶鉄の精錬処理方法。
【発明の詳細な説明】
【技術分野】
【０００１】
本発明は、精錬処理条件の決定方法、精錬設備の制御方法及び溶鉄の精錬処理方法に関する。
【背景技術】
【０００２】
精錬設備である転炉では、精錬処理完了となる吹き止め時の溶鋼の成分濃度及び温度を目標値に合わせるため、スタティック制御と、サブランス測定に基づいたダイナミック制御とを組み合わせた制御が行われている(例えば、特許文献１参照)。
このうち、スタティック制御は、精錬処理の開始時から処理末期のサブランスによる溶鋼の成分濃度及び温度の測定（「サブランス測定」ともいう。）が行われるまでに用いられる制御である。スタティック制御では、精錬処理開始前に、物質収支及び熱収支に基づいた数式モデル等を用いて、吹き止め時の溶鋼の成分濃度及び温度を目標値に合わせるために必要な吹込酸素量及び各種副原料の投入量が決定される。そして、決定された処理条件に従って、脱炭処理が施されていない溶銑の処理が開始される。スタティック制御で用いられる数式モデルは、装入される溶銑の組成や温度、炉体耐火物の損耗度、排ガスの２次燃焼比率などを含み、物質収支や熱収支、熱力学計算、反応速度計算にもとづいて組み立てられている。
【０００３】
一方、ダイナミック制御は、精錬処理の末期である、サブランス測定後から吹き止めまでの間に用いられる制御である。ダイナミック制御では、サブランス測定による溶鋼の成分濃度及び温度の測定結果に基づいて、スタティック制御で決定した吹込酸素量及び各種副原料の投入量を適正化する。これにより、吹き止め時の溶鋼の成分濃度及び温度の的中精度を向上させることができる。また、当然ながら、スタティック制御の制御精度が高ければ、ダイナミック制御の制御精度も向上する。
スタティック制御あるいはダイナミック制御で使用されている数式モデルは、過去の操業実績から導かれた物質収支及び熱収支によって構成されている。また、大量の操業データからその特徴量を抽出し利用しているものもある(特許文献２参照)。
【先行技術文献】
【特許文献】
【０００４】
【特許文献１】特開２０１５−１０１７８５号公報
【特許文献２】特許第４９９８６６１号公報
【発明の概要】
【発明が解決しようとする課題】
【０００５】
上述のように、高温の溶鉄を精錬処理する転炉等の精錬設備では、精錬処理中の溶鉄の温度や成分濃度、界面形状等の精錬設備内部の状態をリアルタイムで把握することは困難である。このため、従来は、スタティック制御あるいはダイナミック制御を用いて、精錬処理をする方法が取られてきた。しかしながら、このような方法では、精錬処理を行う前から溶鉄の状態に応じた適切な精錬処理条件を予測することはできておらず、必ずしも効率的な精錬処理ができているとは言えなかった。また、従来の方法は、過去の精錬処理条件とそれに基づく実績データを使用するため、実際に過去に行われた実績そのもの、またはそこからの内挿または外挿でしか、精錬処理条件を決めることができなかった。
【０００６】
そこで、本発明は、上記の課題に着目してなされたものであり、精錬処理を効率よく行うことができ、また過去には例がない精錬処理条件をも求めることができる、精錬処理条件の決定方法、精錬設備の制御方法及び溶鉄の精錬処理方法を提供することを目的としている。
【課題を解決するための手段】
【０００７】
［１］溶鉄に精錬ガスを噴射して精錬処理を行う時の精錬処理条件を決定する方法であって、あらかじめ設定された精錬処理の初期条件及び終了条件をもとに精錬設備の内部の経時的な現象を数値解析で推定する解析工程と、前記数値解析の結果に基づいて、前記溶鉄の精錬処理条件を決定する決定工程と、を備えることを特徴とする精錬処理条件の決定方法。
【０００８】
［２］前記解析工程では、複数の操業条件に基づいて設定される複数の計算条件で前記数値解析を行い、前記決定工程では、複数の前記計算条件のうち、前記数値解析により得られる計算結果が前記終了条件に適合する前記計算条件を選択し、適合した前記計算条件に該当する前記操業条件を、前記精錬処理条件として決定することを特徴とする上記［１］に記載の精錬処理条件の決定方法。
［３］前記解析工程では、少なくとも、前記溶鉄の自由界面の経時的な変化、スラグの自由界面の経時的な変化、前記溶鉄と前記精錬ガスとの化学反応、前記溶鉄内の化学反応、及び前記溶鉄と前記スラグとの化学反応、を推定することを特徴とする上記［１］または［２］に記載の精錬処理条件の決定方法。
【０００９】
［４］上記［１］〜［３］のいずれか１つに記載の精錬処理条件の決定方法により前記精錬処理条件を決定した後、前記精錬設備を制御し、前記精錬処理条件に従って前記溶鉄を精錬処理することを特徴とする精錬設備の制御方法。
［５］溶鉄に精錬ガスを噴射して精錬処理を行う精錬設備で前記溶鉄を精錬処理する際に、上記［１］〜［３］のいずれか１つに記載の精錬処理条件の決定方法により決定された精錬処理条件に従って、前記溶鉄を精錬処理することを特徴とする溶鉄の精錬処理方法。
【発明の効果】
【００１０】
本発明によれば、精錬処理を効率よく行うことができ、また過去には例がない精錬処理条件をも求めることができる、精錬処理条件の決定方法、精錬設備の制御方法及び溶鉄の精錬処理方法が提供される。
【図面の簡単な説明】
【００１１】
【図１】本発明の一実施形態における転炉１を示す模式図である。
【図２】本発明の一実施形態に係る溶鉄の精錬処理方法を示すフローチャートである。
【発明を実施するための形態】
【００１２】
以下の詳細な説明では、本発明の完全な理解を提供するように、本発明の実施形態を例示して多くの特定の細部について説明する。しかしながら、かかる特定の細部の説明がなくても１つ以上の実施態様が実施できることは明らかであろう。また、図面は、簡潔にするために、周知の構造及び装置が略図で示されている。
【００１３】
＜溶鉄の精錬処理方法＞
本発明の一実施形態に係る溶鉄の精錬処理方法について説明する。本実施形態では、図１に示す精錬設備である転炉１にて、溶銑である溶鉄２を精錬処理として脱炭処理し、炭素濃度の低い溶鋼を溶製する。
転炉１は、内壁に耐火物が設けられた精錬容器である炉体１１と、炉体１１の開口部に上方から挿入可能に構成される上吹きランス１２と、炉体１１の底部に設けられた複数の底吹きノズル１３とを有する精錬装置である。転炉１による脱炭処理では、炉体１１の内部に収容された溶鉄２に、底吹きノズル１３から撹拌用の不活性ガスである撹拌ガス５が吹き込まれ、さらに、上吹きランス１２から酸素を含む精錬ガス３が吹き込まれることで、溶鉄２が処理される。なお、溶鉄２の浴面には、精錬ガスによる酸化反応及び添加される副原料等により、溶鉄２よりも比重の小さい液相であるスラグ４が形成される。
【００１４】
本実施形態では、図２に示すように、まず、炉体１１の内部の精錬処理時の現象を模擬した数値解析をする解析工程を行う（Ｓ１００）。ステップＳ１００では、予め構築された、転炉１の形状を模擬した数値解析モデルを作成して、炉体１１内部の状態を経時的に推定する数値解析を行う。
本実施形態の数値解析では、精錬処理の初期条件を出発点として、所定の計算条件によって溶鉄２の経時変化を求める。精錬処理の初期条件とは、溶鉄２が転炉１に装入された直後の、溶鉄２の状態を示すものであり、例として溶鉄２の成分組成、温度、装入量、溶鉄２の界面の位置等があげられる。
【００１５】
溶鉄２の成分組成や温度は、転炉１に装入される前に判明している。また、転炉１内での溶鉄２の界面の位置が初期条件の一つになるが、転炉１の大きさや形状は事前に判明しており、装入量が決まれば界面の位置も自動的に求まる。
初期条件が決まった後に、実際に数値解析を行う。
数値解析では、底吹きノズル１３から撹拌ガス５を吹き込み、上吹きランス１２から所定の流量、速度で精錬ガス３を溶鉄２に吹き付ける条件で実施する。さらに、炉体１１内部での各種ガスや溶鉄２、スラグ４等の流体の流れを、各種化学反応と連成させて解くことで、炉体１１内部の状態を経時的に推定する。各種ガスとは、精錬ガス３及び撹拌ガス５に加え、脱炭反応や燃焼反応によって発生するＣＯなどの気体成分である。炉体１１内部の状態とは、上述のものに加え、精錬ガス３を吹き付けたことによる溶鉄２の表面の形状の変化、スプラッシュの発生の有無等があげられる。
【００１６】
数値解析は、溶鉄２が所定の精錬処理の終了条件になるまで行われる。ここで、精錬処理の終了条件の具体例として、溶鉄２の所定の成分組成及び温度があげられる。
数値解析結果が精錬処理終了条件と完全に一致しない場合もあるが、このような場合は、精錬処理の終了条件に許容範囲を設け、この許容範囲内に計算結果が入ればよい、として、数値解析を終了することもできる。
ただし、計算が収束せずに解が得られない場合もあるので、計算時間には上限を設けることが望ましい。実際の精錬では、ある精錬の操業が終了し、次の精錬のために溶鉄２が所定の位置に運ばれてくるまでの時間は、それほど長くはない。その間に数値解析を完了させて操業条件を決め、精錬の準備を行わなければなければならないから、計算時間の上限は３０分程度以下であることが好ましく、１０分以下であることがさらに好ましい。
【００１７】
流体の流れを解く数値解析手法としては、自由界面の経時的な変化を予測可能で、化学反応を考慮することができる方法であればよい。自由界面は、気相と液相であるスラグ４との界面、気相と液相である溶鉄２との界面、スラグ４と溶鉄２との界面等の異相界面である。このような数値解析手法としては、例えば、有限体積法にＶｏＦ（Volume of Fluid）法を組み合わせた手法等の格子法を用いてもよく、ＳＰＨ（Smoothed Particle Hydrodynamics）やＭＰＳ（Moving Particle Semi-implicit）等の粒子法を用いてもよい。なお、数値解析モデルには、用いられる数値解析手法に応じた物理モデルが適用される。
考慮する化学反応としては、精錬ガス３による溶鉄２中の鉄や炭素等の異相界面での酸化反応、溶鉄２中の酸素（ＦｅＯ）による炭素等の酸化反応、下記（１）式で示す精錬ガス３と発生した一酸化炭素（ＣＯ）ガスとの反応である２次燃焼反応等を考慮する。
２ＣＯ＋Ｏ２→ＣＯ２  ・・・（１）
【００１８】
これにより、炉体１１内の状態として、各相の各箇所における溶鉄２の成分変化や、スラグの発生状況、反応によるガスの発生状況、温度変化等を予測することができる。ここで、各箇所とは、格子法を用いる場合には離散処理により分割された各メッシュであり、粒子法では計算に用いる粒子である。そして、自由界面での化学反応の反応量を予測する場合、自由界面の面積や形状が考慮される。転炉１における脱炭処理では、精錬ガスによる溶鉄２中の炭素の酸化反応は、精錬ガスのジェット流の衝突によって自由界面に形成された凹部付近で主に進行する。このため、例えば、自由界面の面積や形状の算出結果に基づいて脱炭反応の反応量である脱炭量を算出、または自由界面の経時的な変化（時間変動）と脱炭反応とを連成させて脱炭量を算出することにより、挙動をより正確に推定することができ、脱炭量をより正確に推定することができる。さらに、格子法を用いる場合には各メッシュでの気液体積分率、粒子法を用いる場合には各粒子の挙動を考慮することで、飛散した溶鉄２であるスプラッシュの発生挙動を推定することもできる。
【００１９】
また、上述のように、炉体１１内部の状態の推定は、溶鉄２の成分濃度及び温度が所定の目標値となった終了状態となるまで、経時的な数値解析によって行われる。例えば、ステップＳ１００では、初期条件から一定時間（例えば、１０−５ｓ）経過後の状態を数値解析により推定し、その後は処理終了の状態となるまで、直前に予測された状態を初期条件として一定時間経過後の状態の推定が数値解析により繰り返し行われることで、経時的な数値解析が行われる。
ステップＳ１００では、数値解析により炉体１１の内部の状態を推定することにより、上述の計算条件における精錬処理での処理結果が得られる。処理結果は、精錬処理において評価される慣用的な各種の指標を示すものであり、例えば、脱炭酸素効率や脱炭速度、処理時間、スプラッシュの発生量等の指標である。
【００２０】
数値計算で炉体１１の内部の状態の推定するためには、所定の計算条件が必要になる。計算条件は、実際の精錬処理を行う時に必要になる操業条件から設定される。例えば、上吹きランス１２の浴面からの高さであるランス高さや、上吹きランス１２から噴射される精錬ガス３の流量及び速度、底吹きノズル１３から吹き込まれる不活性ガスの流量及び速度等があげられる。操業条件と計算条件は、１対１で対応しており、操業条件が決まると、それに合わせた計算条件が設定される。実際の精錬では、操業条件は複数想定されるので、計算条件も想定される操業条件の数に合わせて、設定される。
実際の精錬では、操業条件が精錬の途中で変わることもあるので、計算条件もそれを反映しておくべきである。しかし、計算条件によっては、溶鉄２が所定の成分組成や温度にならなかったり、計算が収束せずに解が得られなかったりする場合もある。このような計算条件は、操業としては不適であると判断される。
【００２１】
ステップＳ１００の後、ステップＳ１００での数値解析の結果に基づいて、溶鉄２の精錬処理条件を決定する決定工程を行う（Ｓ１０２）。前述したように、ステップＳ１００では、複数の計算条件に基づいて数値解析が行われ、それぞれ計算結果が求まる。ステップＳ１０２では、これらの計算結果の中から、あらかじめ設定された精錬処理の終了条件を満たすものを選択する。
精錬処理の終了条件と一致する計算条件があれば、その計算条件を選択する。しかし、この計算条件が複数ある場合は、さらに選択条件を追加する。選択条件は、具体的には、脱炭酸素効率や脱炭速度、処理時間、スプラッシュの発生量等の複数の指標を例示することができる。これらの指標のうち、少なくとも一つの指標が、選択条件として目的に応じて任意に設定される。たとえば、予め設定される選択条件が、脱炭酸素効率が所定値以上であるとした場合、適合する複数の計算条件のうち、最も脱炭酸素効率が高い計算条件が選択される。これらの選択条件は、鋼種や精錬コスト等を考慮して、適宜設定することができる。
【００２２】
次いで、選択した計算条件に対応する操業条件を決定する。この操業条件が、実際に精錬処理を行う時の精錬処理条件になる。
ステップＳ１００，Ｓ１０２の処理は、計算機により行われる。この計算機は、精錬処理前及び精錬処理後の溶鉄２の条件（成分濃度や温度等）が入力されることで、上述の数値解析の計算及び精錬処理条件の決定を行う。
【００２３】
ステップＳ１０２の後、ステップＳ１０２で決定された精錬処理条件に従って、転炉１にて実際に溶鉄２を精錬処理する精錬処理工程が行われる（Ｓ１０４）。ステップＳ１０４での精錬処理は、ステップＳ１０２で決定された精錬処理条件となるように転炉１を制御することで行われる。転炉１の制御は、精錬処理条件を決定する計算機自体が行ってもよく、この計算機に接続された制御装置が行ってもよい。また、ステップＳ１０４での精錬処理は、ステップＳ１０２で決定された精錬処理条件がモニタ等の表示機器に表示され、作業者が表示された精錬処理条件にしたがって、転炉１を制御することで行われてもよい。
つまり、本実施形態によれば、ステップＳ１００の解析工程及びステップＳ１０２の決定工程により精錬処理条件が決定され、その後、決定された精錬処理条件に応じて、精錬設備である転炉１が制御されることで、溶鉄２が精錬処理される。
【００２４】
従来は、過去の精錬処理条件とそれに基づく実績データを使用して操業条件を決定するため、実際に過去に行われた実績そのもの、あるいはそこからの内挿または外挿でしか、精錬処理条件を決めることができなかった。それに対して本実施形態によれば、溶鉄２の初期条件から出発して、種々の計算条件で数値解析によって溶鉄２の状態を経時的に求め、最適な操業条件を求めることが可能であり、これによって過去に実績が無い条件であっても、操業条件を求めることができる。
【００２５】
＜変形例＞
以上で、特定の実施形態を参照して本発明を説明したが、これら説明によって発明を限定することを意図するものではない。本発明の説明を参照することにより、当業者には、開示された実施形態とともに種々の変形例を含む本発明の別の実施形態も明らかである。従って、特許請求の範囲に記載された発明の実施形態には、本明細書に記載したこれらの変形例を単独または組み合わせて含む実施形態も網羅すると解すべきである。
【００２６】
例えば、上記実施形態では、精錬設備が脱炭処理を行う転炉１であるとしたが、本発明はかかる例に限定されない。精錬設備は、酸素ガス等の気体を用いて、溶銑や溶鋼といった溶鉄２を精錬処理する設備であれば他のものであってもよい。例えば、精錬設備は、上吹きランスから溶鉄に酸素を含む精錬ガス等を吹き込むことで、溶鉄の脱珪や脱燐、脱硫といった脱炭処理前の予備処理を行う転炉型の予備処理炉であってもよい。また、精錬設備は、脱炭処理後の二次精錬工程にて用いられる、真空脱ガス装置であってもよい。真空脱ガス装置では、極低炭素鋼等を溶製する際に、真空槽内を環流する溶鉄に対して、真空槽内に設けられた上吹きランスから酸素ガスを吹き付けることで脱炭反応を促進させている。さらに、精錬設備は、上吹きランスから酸化性ガスを噴射する機能を備えた溶融還元炉であってもよい。
【００２７】
さらに、上記実施形態の解析工程では、単純化のため、精錬設備内で起きる化学反応として脱炭反応とそれに起因した燃焼反応を考慮するとしたが、本発明はかかる例に限定されない。精錬設備で生じる化学反応は様々であり、考慮したい条件に応じて考慮する化学反応を任意に設定することができる。例えば、脱炭反応及び二次燃焼反応に加えて、転炉１にて脱炭処理を行う場合において溶鉄２中、溶鉄２とスラグ４との異相界面または溶鉄２と気相との異相界面において生じる可能性のある、脱燐反応や脱珪反応等の他の反応を考慮してもよい。脱珪反応では、溶鉄２中の珪素が酸化されスラグ４の一部となることで、溶鉄２中の珪素濃度が低減する。また、脱燐反応では、溶鉄２中の燐が酸化されて燐酸化物となり、その後、燐酸化物がスラグ中のＣａＯと化合物を形成することで、溶鉄２中の燐濃度が低減する。なお、予測精度の観点からは、化学反応や物質の移動等の全ての要素を含んだ計算を行うことが好ましいが、計算する要素が複雑化するほど計算に時間が掛かることとなる。このため、あまり重要でないと事前にわかっている要素については、その要素を省略してもよい。
【００２８】
さらに、上記実施形態の解析工程及び決定工程では、一例として、精錬処理開始から精錬処理終了までの間における精錬処理条件として、各種の操業条件を一定とするとしたが、本発明はかかる例に限定されない。精錬処理の期間を複数に分け、各期間において解析工程及び決定工程を行うことで、期間によって精錬処理条件が異なるようにしてもよい。例えば、溶銑から溶鋼を溶製する脱炭処理の場合、通常、脱炭速度の違いから、溶銑予備処理の実施程度に応じて、精錬処理の期間を２つあるいは３つに分けることができる。これらの期間では、脱炭速度の律速となる機構が異なるため、脱炭速度を向上させるための最適な操業条件が異なる可能性がある。このため、炭素濃度に応じて、精錬処理の期間を複数に分け、各期間において解析工程及び決定工程を行うことで、操業条件を処理時間に応じて変化させた精錬処理条件を決定してもよい。
【００２９】
さらに、上記実施形態では、精錬処理を行う直前に、解析工程及び決定工程を行うことにより精錬処理条件を決定するとしたが、本発明はかかる例に限定されない。例えば、精錬処理前の溶鉄２の成分濃度及び温度、並びに精錬処理後の溶鉄２の目標成分濃度及び目標温度が、それぞれ所定の範囲内となることが分かっている場合には、これらの条件に応じて予め解析工程及び決定工程を行うことで精錬処理条件を決定してもよい。この場合、例えば、精錬処理前の溶鉄２の炭素濃度及び温度、並びに精錬処理後の溶鉄２の炭素濃度及び温度の条件をそれぞれ複数の範囲に分ける。次いで、各条件の全ての組み合わせにおいて目的に適合する精錬処理条件を、解析工程及び決定工程を行うことで決定する。そして、精錬処理を行う際には、これらの精錬処理条件をテーブルとして、精錬処理前後の溶鉄２の条件に合致する精錬処理条件をテーブルから抽出することで、最終的な精錬処理条件を決定してもよい。このようにすることで、数値解析に要する時間の長さに関係なく、適用することができるため、より複雑なモデルの適用が容易となる。
【００３０】
さらに、上記実施形態では、決定された精錬処理条件に従って精錬処理を最後まで行うとしたが、本発明はかかる例に限定されない。例えば、排ガス中のＣＯ・ＣＯ２濃度の測定や、サブランスによる炭素濃度の測定等の測定方法を用いて、精錬処理中に炉体１１内部の温度や成分濃度等の状態を測定する工程をさらに有していてもよい。この場合、測定した結果と、数値解析による予測結果とから、測定時点における予測結果の実績とのずれを算出し、このずれを修正するように精錬処理条件を調整するようにしてもよい。例えば、脱炭速度の予測結果が測定結果よりも低く、溶鉄２の炭素濃度が高い場合には、ずれが判明した以降に行われる処理では、脱炭速度を測定結果に合わせたものとして、精錬ガスの流量増加や処理時間の延長といった調整を行ってもよい。
【００３１】
さらに、上記実施形態では、転炉１が図１に示す構成であるとしたが、本発明はかかる例に限定されない。転炉１は、精錬ガスを噴射する上吹きランス１２を有し、溶鉄２の脱炭処理等に用いられる慣用的なものであれば、他の構成であってもよい。例えば、底吹きノズル１３からは、不活性ガスである撹拌ガス５の代わりに、撹拌に加えて酸化反応の促進を目的として、酸素を含む酸化性ガスを吹き込まれてもよい。また、上吹きランス１２は、酸化性ガスに加え、酸化性ガスとは異なるノズルから粉状の石灰と搬送用のガス（不活性ガス等）を吹き込む構成であってもよい。
【００３２】
さらに、上記実施形態では、予測に際し、精錬設備内部での気相及び液相を考慮するとしたが、本発明はかかる例に限定されない。例えば、気相及び液相に加えて、固相を考慮するようにしてもよい。転炉１での精錬処理では、成分調整や精錬反応の促進を目的に、合金鉄や媒溶材等の各種副原料が添加される。このような副原料は、炉体１１内に添加され、溶融することで溶鉄２やスラグ４と反応する。また、溶鉄２の製造コストの低減や温室効果ガスの削減を目的に、溶鉄２と共に鉄源となるスクラップが炉体１１内に添加されることがある。このため、副原料やスクラップを固相として計算モデルに組み込み、この固相の溶融や溶融後の化学反応等を考慮することで、実際の操業により即した計算を行うことができるようになる。
【００３３】
さらに、上記実施形態では、処理結果として、例えば、脱炭酸素効率や脱炭速度、処理時間、スプラッシュの発生量等の、精錬処理において評価される慣用的な各種の指標を用いるとしたが、本発明はかかる例に限定されない。処理結果の上述の指標は、操業が行われる環境の違いから、重要度が変わることがある。例えば、生産量が求められるような環境下では、脱炭速度や脱炭速度、処理時間といった生産量に大きく寄与する指標が重要となる。一方、生産量がそれほど求められず生産能力に余裕があるような環境下では、脱炭酸素効率やスプラッシュの発生量といった、各種のガスや副原料の使用量の低減、歩留り向上に大きく寄与する指標が重要となる。このため、これらの指標をまとめた処理結果として生産コストを用い、この生産コストが最も低くなる計算条件を処理結果に適合するものとしてもよい。生産コストは、溶鉄２の処理に掛かるコストであり、求められる環境に応じて処理結果の複数の指標を金額化し、それらを合計することで算出することができる。例えば、生産量に寄与する指標の場合、生産量の増減に応じてコストの変化を計算することができる、また副原料等の使用量や歩留りに寄与する指標の場合、副原料やガス、製品となる鉄鋼の単価を用いることでコストを計算することができる。
【００３４】
＜実施形態の効果＞
（１）本発明の一態様に係る精錬処理条件の決定方法は、溶鉄２に精錬ガス３を噴射して精錬処理を行う時の精錬処理条件を決定する方法であって、あらかじめ設定された精錬処理の初期条件及び終了条件をもとに精錬設備（例えば、転炉１）の内部（炉体１１の内部）の経時的な現象を数値解析で推定する解析工程と、数値解析の結果に基づいて、溶鉄２の精錬処理条件を決定する決定工程と、を備える。
【００３５】
上記（１）の構成によれば、精錬処理をする前に、数値解析を用いて内部の現象を模擬することにより、精錬処理時における精錬装置の内部の状態を精度よく推定することができる。これにより、スタティック制御あるいはダイナミック制御を用いた方法に比べ、溶鉄２の状態に応じて、効率よく精錬処理を行うことができる、精錬処理条件を提示することができる。また、スタティック制御では、精錬処理条件の決定をする際に、過去の操業実績を用いる必要があった。これに対して、上記（１）の構成によれば、精錬処理条件の決定に際して、過去の操業実績を用いる必要がないため、新規の鋼種といった過去には例がない精錬処理条件においても効率よく精錬処理を行うことができる。
【００３６】
さらに、従来の方法では、スプラッシュの発生量や溶鉄２の成分濃度の経時的な変化は、実際の精錬処理では、直接的な測定が難しく、精度よく評価することが困難であった。しかし、上記（１）の構成によれば、精錬装置の内部の状態を模擬して推定、つまり上記実施形態のように界面の溶鉄の挙動や化学反応などを数値解析によって計算するため、スプラッシュの発生量や溶鉄２の成分濃度の経時的な変化を推定することができる。このため、スプラッシュの発生量の低減や、脱炭効率等の反応効率を上げること等を目的とした、最適な精錬処理条件を提示することができるようになる。
【００３７】
（２）上記（１）の構成において、解析工程では、複数の操業条件に基づいて設定される複数の計算条件で数値解析を行い、決定工程では、複数の計算条件のうち、数値解析により得られる計算結果が終了条件に適合する計算条件を選択し、適合した計算条件に該当する操業条件を、精錬処理条件として決定する。
上記（２）の構成によれば、予め設定される終了条件に適合する精錬処理条件を、容易に決定することができる。
（３）上記（１）または（２）の構成において、解析工程では、少なくとも、溶鉄の自由界面の経時的な変化、スラグの自由界面の経時的な変化、溶鉄と精錬ガスとの化学反応、溶鉄内の化学反応、及び溶鉄とスラグとの化学反応、を推定する。
上記（３）の構成によれば、溶鉄２の自由界面で発生する反応量を、溶鉄２の形状に応じて精度よく推定することができるため、精錬処理をより効率よく行うことができる。
【００３８】
（４）本発明の一態様に係る精錬設備の制御方法は、上記（１）〜（３）のいずれかの精錬処理条件の決定方法により精錬処理条件を決定した後、精錬設備を制御し、精錬処理条件に従って溶鉄２を精錬処理する。
（５）本発明の一態様に係る溶鉄２の精錬処理方法は、溶鉄２に精錬ガス３を噴射して精錬処理する精錬設備にて溶鉄２を精錬処理する際に、上記（１）〜（３）のいずれかの精錬処理条件の決定方法により決定された精錬処理条件に従って、溶鉄２を精錬処理する。
上記（４），（５）の構成によれば、上記（１）と同様な効果を得ることができる。
【符号の説明】
【００３９】
１  転炉
１１  炉体
１２  上吹きランス
１３  底吹きノズル
２  溶鉄
３  精錬ガス
４  スラグ
５  撹拌ガス
【図１】
2019077932.tif 000003
【図２】
2019077932.tif 000004